СПОСОБ ОЧИСТКИ ГИПСА

1. Способ очистки гипса, полученного в результате десульфуризации дымовых газов (ДДГ), который включает следующие стадии:
a) получение водной суспензии, содержащей упомянутый гипс ДДГ,
b) подачу упомянутой водной суспензии в магнитный сепаратор и
c) введение очищаемого гипса ДДГ в контакт с раствором, содержащим кислоту и характеризующимся значением рН, меньшим, чем 5, на стадии кислотного промывания.
2. Способ по п.1, в котором магнитный сепаратор, использующийся на стадии b), представляет собой установку высокоградиентного магнитного разделения (ВГМР) или установку магнитного разделения, использующую сверхпроводящий магнит.
3. Способ по п.1 или 2, в котором магнитный сепаратор функционирует при плотности магнитного потока, большей, чем 0,1 Тл, предпочтительно находящейся в диапазоне от 1,5 до 2,5 Тл.
4. Способ по п.1, в котором водная суспензия, содержащая гипс ДДГ, полученная на стадии а), характеризуется уровнем содержания твердого вещества в диапазоне от 5 мас.% до 80 мас.%, предпочтительно от 20 мас.% до 60 мас.%), при расчете на совокупную массу суспензии.
5. Способ по п.1, в котором на стадии с) значение рН раствора, содержащего кислоту, является меньшим, чем 4, предпочтительно находится в диапазоне от 1,5 до 3,0.
6. Способ по п.1, в котором температура во время стадии с) является большей, чем 10°С, предпочтительно большей, чем 20°С, а более предпочтительно находится в диапазоне от 40°С до 60°С.
7. Способ по п.1, в котором стадию с) проводят в смесительной емкости.
8. Способ по п.7, в котором время пребывания гипса ДДГ в упомянутой смесительной емкости является большим, чем 1 мин, предпочтительно большим, чем 5 мин, а более предпочтительно большим, чем 30 мин.
9. Способ по п.8, в котором время пребывания гипса ДДГ в упомянутой смесительной емкости находится в диапазоне от 0,5 ч до 2,0 ч.
10. Способ по п.1, в котором металлические примеси, содержащиеся в водной суспензии, которые удаляют во время стадии b), включают, по меньшей мере, один металл, выбираемый из группы, состоящей из Fe, Sr, Mg, Al, Si, Cu, Zn, Pb, Cr, Co, La, Ce, Nd и Y.
11. Способ по п.1, который дополнительно включает просеивание водной суспензии.
12. Способ по п.11, в котором просеивание проводят в магнитном сепараторе, где магнитная сетка также действует и в качестве просеивающей установки.
13. Способ по п.1, в котором очищенный гипс ДДГ отделяют от суспензии и промывают водой.
14. Способ по п.13, в котором промывные воды дополнительно содержат щелочь для регулирования значения рН продукта.
15. Способ по п.14, в котором щелочь включает гидроксид кальция, гидроксид натрия, гидроксид калия или аммиак, предпочтительно гидроксид кальция.
16. Способ по п.14, в котором щелочь к промывным водам добавляют в количестве, подходящем для увеличения значения рН продукта, по меньшей мере, до 5, предпочтительно до значения рН в диапазоне от 6 до 8.
17. Способ по п.13, в котором промытый продукт извлекают в виде очищенного гипса ДДГ.
18. Способ по п.13, в котором воду из суспензии и промывные воды собирают в осветлителе после отделения от них очищенного гипса ДДГ, а переливную воду из осветлителя отправляют на рециркуляцию обратно на первую стадию, где перемешивают воду и неочищенный гипс ДДГ.
19. Способ по п.1, в котором гипс ДДГ и воду подают в смеситель для получения водной суспензии, содержащей упомянутый гипс ДДГ, после этого водную суспензию подают в магнитный сепаратор и магнитные компоненты, содержащиеся в упомянутой водной суспензии, удаляют, после удаления магнитных компонентов водную суспензию подают в емкость для стадии кислотного промывания, куда также подают и кислоту, суспензию выдерживают в кислотных условиях в течение определенного периода времени, после чего очищенный гипс ДДГ отделяют от суспензии и промывают водой, в заключение, промытый продукт извлекают в виде очищенного гипса ДДГ.
20. Способ по п.1, в котором стадию кислотного промывания проводят перед магнитным разделением.
21. Способ по п.20, в котором кислоту в смеситель добавляют совместно с гипсом ДДГ и водой для получения кислотной суспензии гипса ДДГ.
22. Очищенный гипс ДДГ, полученный способом по любому из пп.1-21.
23. Применение очищенного гипса ДДГ по п.22 в качестве покрытия или пигментного наполнителя для бумаги или картона.
24. Применение очищенного гипса ДДГ по п.22 в качестве строительного материала.